(57)【要約】【課題】粘度が低く、温度変化に対する粘度変化が小さい脂肪酸ニッケル組成物溶液からなる焼成用材料を簡便に提供する。【解決手段】脂肪酸ニッケル組成物からなる焼成用材料を提供する。脂肪酸ニッケル組成物を構成する脂肪酸が、炭素数６〜１０の直鎖飽和脂肪酸から選択されており、脂肪酸ニッケル組成物を構成する脂肪酸の合計質量を１００質量部としたとき、オクタン酸の質量が３０〜７０質量部である。【選択図】          なし【特許請求の範囲】
【請求項１】
脂肪酸ニッケル組成物からなる焼成用材料であって、
前記脂肪酸ニッケル組成物を構成する脂肪酸が、炭素数６〜１０の直鎖飽和脂肪酸から選択されており、前記脂肪酸ニッケル組成物を構成する前記脂肪酸の合計質量を１００質量部としたとき、オクタン酸の質量が３０〜７０質量部であることを特徴とする、焼成用材料。
【発明の詳細な説明】
【技術分野】
【０００１】
本発明は、焼成工程を要するニッケル薄膜および酸化ニッケル薄膜形成材料として好適な、脂肪酸ニッケル組成物からなる焼成用材料に関する。
【背景技術】
【０００２】
ニッケルおよび酸化ニッケルは、電磁気的な特性や入手の容易性から工業的に様々な用途で利用されており、例えば薄膜としては積層セラミックコンデンサや、固体酸化物型燃料電池の電極、基板上の導電パターンなどに用いられている。薄膜の形成方法として、スパッタ法や真空蒸着などの乾式法が用いられているが、高価な設備や真空系などの条件が必要となり、生産効率が悪く、製造コストが高くなるという問題がある。
【０００３】
一方、これらの乾式法に対して、スピンコートやインクジェットによる湿式法では、ニッケルを含有する溶液を塗布あるいは描画し、還元条件または酸化条件で焼成することで、それぞれニッケル薄膜または酸化ニッケル薄膜が簡単に得られ、高価な設備は不要となる。
【０００４】
このような薄膜形成を目的としたニッケル含有材料として、特許文献１(ＷＯ２００６−１３５１１３)および特許文献２（特開２０１７−２２０８０）では蟻酸ニッケルを用いている。しかしながら、蟻酸ニッケルは揮発性が高くまた刺激臭があり、作業性は好ましくない。
【先行技術文献】
【特許文献】
【０００５】
【特許文献１】ＷＯ２００６−１３５１１３
【特許文献２】特開２０１７−２２０８０
【発明の概要】
【発明が解決しようとする課題】
【０００６】
蟻酸ニッケルと比較して炭素鎖長を増加させた種々の脂肪酸ニッケルでは、揮発性および臭気の低減により作業性が改善でき、また様々な有機溶媒に溶解することから、ニッケル含有溶液の材料として好適に用いられる。しかしながら、脂肪酸ニッケルの炭素鎖長を増加させるほど、脂肪酸ニッケルの塗布液の粘度が増加し、温度変化による粘度変化が大きくなるため、塗布時の僅かな温度変化によって成膜性などの性能に影響を及ぼす。そこで、塗布に適した粘度に調整するために溶剤での希釈が必要となるが、厚膜化や成膜性の観点からは、塗布液中のニッケル含有量は高い方が望ましい。
【０００７】
このため、塗布焼成用の脂肪酸ニッケルでは、高いニッケル含有量を維持して低粘度化させ、加えて温度変化による粘度変化を小さくさせることが望まれる。
【０００８】
本発明の課題は、上記従来の問題点を解決することにあり、その目的は、粘度が低く、また温度変化に対する粘度変化が小さい脂肪酸ニッケル組成物溶液を生成できる焼成用材料を提供することにある。
【課題を解決するための手段】
【０００９】
本発明者らは、炭素数６〜１０の直鎖飽和脂肪酸からなる特定の脂肪酸ニッケル組成物を含有させることで、粘度が低く、温度変化に対する粘度変化が小さく、焼成に適した脂肪酸ニッケル組成物溶液が得られることを見出し、本発明を完成させるに至った。
【００１０】
すなわち、本発明は以下のものである。
（１）  脂肪酸ニッケル組成物からなる焼成用材料であって、
前記脂肪酸ニッケル組成物を構成する脂肪酸が、炭素数６〜１０の直鎖飽和脂肪酸から選択されており、前記脂肪酸ニッケル組成物を構成する前記脂肪酸の合計質量を１００質量部としたとき、オクタン酸の質量が３０〜７０質量部であることを特徴とする、焼成用材料。
【発明の効果】
【００１１】
本発明によれば、粘度が低く、温度変化に対する粘度変化の小さい脂肪酸ニッケル組成物溶液が得られる。この脂肪酸ニッケル組成物溶液は、湿式法におけるニッケルおよび酸化ニッケル薄膜形成を目的とした焼成用材料として好適である。
【発明を実施するための形態】
【００１２】
以下に、さらに本発明の詳細を説明する。
（脂肪酸ニッケル組成物）
本発明の焼成用材料は、特定組成の脂肪酸ニッケル組成物からなる。この脂肪酸ニッケル組成物を構成する脂肪酸は、炭素数６〜１０の直鎖飽和脂肪酸から選択されている。その上で、脂肪酸ニッケル組成物を構成する脂肪酸の合計質量を１００質量部としたとき、オクタン酸の質量が３０〜７０質量部である。
【００１３】
脂肪酸ニッケルのニッケルは一般的に２価であるが、この場合はニッケルに対して２当量の脂肪酸が結合する。この２当量の脂肪酸は同一であって良く、互いに異なっていてもよい。
【００１４】
オクタン酸は炭素数８の直鎖脂肪酸であるので、脂肪酸ニッケル組成物を構成する脂肪酸のうち、７０〜３０質量部は、炭素数６、７、９、１０の直鎖脂肪酸である。ゆえに、オクタン酸ニッケルを除く炭素数６〜１０の直鎖飽和脂肪酸からなる脂肪酸ニッケルとしては、ヘキサン酸ニッケル、ヘプタン酸ニッケル、ノナン酸ニッケル、デカン酸ニッケルなどが挙げられる。これらの中では、焼成用材料用脂肪酸ニッケルとしてはニッケル含有量が高い方が好ましく、従ってオクタン以外の脂肪酸は、ヘキサン酸、ヘプタン酸が好ましく、ヘキサン酸がより好ましい。
【００１５】
脂肪酸ニッケルを構成する脂肪酸の炭素数が５以下であると、揮発性や臭気性が高く、作業性が悪くなる。脂肪酸ニッケルを構成する脂肪酸の炭素数が１１以上であると、溶剤溶解性が悪く、また溶液のニッケル含有量が低くなる。
【００１６】
（脂肪酸ニッケル組成物の製法）
本発明で用いられる脂肪酸ニッケル組成物は、複数種の脂肪酸ニッケルの組成物である。この組成物を製造する際には、各脂肪酸ニッケル単体を製造した後、混合してもよい。また、ニッケル原料に対して脂肪酸組成物を配合し、ニッケル原料と脂肪酸組成物とを合成反応させるとによって、脂肪酸ニッケル組成物を得てもよい。
【００１７】
脂肪酸ニッケルの製造方法には、直接法と複分解法がある。直接法は、炭酸ニッケルや水酸化ニッケルなどのニッケル原料と脂肪酸とを直接反応させる方法である。複分解法は、ニッケル原料として塩化ニッケルなどのニッケル塩の水溶液と、脂肪酸原料として脂肪酸ナトリウムなどの脂肪酸塩の溶液とを混合し、塩交換を行う方法である。本発明で用いる脂肪酸ニッケルは、直接法を用いることが好ましい。複分解法では、ニッケル以外の無機金属塩が不純物として副生し、一方で直接法ではこれらの不純物を副生しない。
【００１８】
脂肪酸ニッケルを合成反応で得る場合は、ニッケル原料に対して脂肪酸原料を過剰量加えて反応させることが好ましい。脂肪酸原料がニッケル原料よりも過少であると、未反応のニッケル原料が残存し、ろ過等の精製工程が煩雑となる。脂肪酸原料がニッケル原料よりも過剰であると、未反応ニッケル原料が低減して精製が容易となり、また未反応脂肪酸が脂肪酸ニッケルの溶剤溶解性や保存安定性を向上させる。この観点から、ニッケル原料と脂肪酸原料の仕込比は、ニッケル原料１当量に対して脂肪酸原料が２〜５当量が好ましく、２〜４当量がより好ましく、２〜３当量が更に好ましい。
【００１９】
上記脂肪酸ニッケルの製造においては、未反応原料や溶剤の除去、および脱水を行うことが望ましく、当業者が通常用いられる方法が用いられる。例えば未反応ニッケル原料の除去方法としてはろ過やデカンテーション、遠心分離が挙げられ、例えば溶剤の除去や脱水方法としては減圧乾燥や凍結乾燥、噴霧乾燥、気流乾燥などが挙げられる。
【００２０】
（有機溶剤）
本発明の脂肪酸ニッケル組成物は、有機溶剤に溶解することによって、溶液とすることができる。有機溶剤は、炭化水素系溶剤、アルコール系溶剤、エーテル系溶剤、エステル系溶剤からなる群から１つまたは２つ以上選ばれる溶剤が好ましい。
【００２１】
炭化水素系溶剤としては、ｎ−ヘキサン、ｎ−オクタン、シクロヘキサン、トルエン、キシレンなどが挙げられる。
アルコール系溶剤としては、メタノール、エタノール、プロパノール、エチレングリコール、プロピレングリコールなどが挙げられる。
エーテル系溶剤としては、エチレングリコールモノメチルエーテル、プロピレングリコールモノメチルエーテル、ジエチレングリコールモノエチルエーテル、ジエチレングリコールモノブチルエーテルなどが挙げられる。
【００２２】
エステル系溶剤としては、酢酸エチル、酢酸ブチル、エチレングリコールモノメチルエーテルアセテート、プロピレングリコールモノメチルエーテルアセテート、2,2,4-トリメチル-1,3-ペンタンジオールモノイソブチレートなどが挙げられる。これらの溶剤は単独で用いてもよいし、２種以上を混合してもよい。
【００２３】
脂肪酸ニッケル組成物と有機溶剤の混合比は、脂肪酸ニッケル組成物１００質量部に対し、有機溶剤の質量を５〜２００質量部とすることが好ましい。有機溶剤の質量を５質量部以上とすることによって、脂肪酸ニッケル組成物の溶解量を大きくでき、脂肪酸ニッケル組成物溶液の安定性が向上する。有機溶剤の質量を２００質量部以下とすることによって、ニッケル含有量の低下による成膜性悪化を抑制できる。こうした観点からは、脂肪酸ニッケル組成物１００質量部に対して、有機溶剤の質量は１０〜１５０質量部が好ましく、２０〜１００質量部が更に好ましい。
【００２４】
（脂肪酸）
脂肪酸ニッケル組成物溶液には、更に脂肪酸を含有させることによって、有機溶剤への脂肪酸ニッケル組成物の溶解性や保存安定性を向上させることができる。
【００２５】
こうした脂肪酸は、炭素数６以上の脂肪酸が好ましい。脂肪酸の炭素数が５以下であると、沸点が低いために塗布液の揮発性が高くなり成膜性が低下する傾向がある。この観点からは、脂肪酸の炭素数は６以上が好ましい。また、脂肪酸の炭素数が１１以上であると、脂肪酸の融点が高くなり、常温で固体となって溶剤への溶解性が低下する傾向がある。この観点からは、脂肪酸の炭素数は、１０以下が好ましく、９以下が更に好ましい。
【００２６】
更に、脂肪酸は、直鎖構造が好ましく、飽和脂肪酸であることが特に好ましい。また、脂肪酸は、脂肪酸ニッケル組成物を構成する脂肪酸と同一であってもよく、また異なっていてもよい。
【００２７】
こうした脂肪酸としては、ヘキサン酸、ヘプタン酸、オクタン酸、ノナン酸、デカン酸などが挙げられる。また、これらの脂肪酸を１種または２種以上を組み合わせて使用することが可能である。
【００２８】
脂肪酸ニッケル組成物と脂肪酸の混合比は、脂肪酸ニッケル組成物１００質量部に対し、脂肪酸が５〜１００質量部であることが好ましい。脂肪酸が５質量部よりも少ないと脂肪酸ニッケル組成物の溶解量が小さくなり、ニッケル含有量が低下する傾向がある。脂肪酸の質量が１００質量部よりも多いと、ニッケル含有量が低下するため成膜性が悪化する傾向がある。こうした観点からは、脂肪酸ニッケル組成物１００質量部に対して、脂肪酸の質量を１０〜９０質量部とすることが好ましく、２０〜８０質量部とすることが更に好ましい。
【００２９】
（脂肪酸ニッケル組成物溶液）
脂肪酸ニッケル組成物、有機溶剤および脂肪酸を混合する方法に制限はなく、一般的な攪拌機やロールミル、ホモジナイザーを用いることができる。また混合による脂肪酸ニッケル組成物の溶解を促進するために、有機溶剤や脂肪酸の沸点以下の温度に加熱しても問題ない。
【００３０】
本発明の脂肪酸ニッケル組成物溶液は、本発明の効果を損なわない範囲、すなわち溶液に対して均一に溶解する範囲で、増粘剤、消泡剤、レベリング剤などの添加剤が含有されてもよい。増粘剤としては、エチルセルロース、ニトロセルロースなど、消泡剤やレベリング剤としてはアニオン型活性剤、ノニオン型活性剤、カチオン型活性剤、ポリマー型レベリング剤などが挙げられる。
【００３１】
本発明の脂肪酸ニッケル組成物溶液を基板に塗布する方法に制限はなく、刷毛塗り法、浸漬法、スピナー法、スプレー法、スクリーン印刷法、ロールコーター法、インクジェット方式によるパターン形成などが用いられる。
【実施例】
【００３２】
以下、実施例により、本発明を具体的に説明する。
（脂肪酸ニッケルの合成）
（合成例１：オクタン酸ニッケル溶液）
攪拌装置、冷却管、温度計、窒素導入管を取り付けた4つ口フラスコに、オクタン酸１８１．７ｇ（１．５６ｍｏｌ）、水酸化ニッケル４３．３ｇ（０．４７ｍｏｌ）および溶媒であるプロピレングリコールモノメチルエーテルアセテート（ＰＧＭＥＡ）１３５ｇを加え、窒素気流下、攪拌しながら、内温を１５０℃まで加熱して昇温させた。これをさらに１時間攪拌して、緑色溶液を得た。その後、未反応水酸化ニッケルをろ過し、緑色透明溶液であるオクタン酸ニッケルのＰＧＭＥＡ溶液を得た。なお、ＰＧＭＥＡの配合量は、後述する灰分が１０質量％になるように決定している。
【００３３】
（合成例２：ヘキサン酸ニッケル溶液）
合成例１に準じて、脂肪酸としてヘキサン酸１７３．７ｇ（１．５０ｍｏｌ）、水酸化ニッケル５１．３ｇ（０．５５ｍｏｌ）およびＰＧＭＥＡ２１０ｇを用いて、ヘキサン酸ニッケルのＰＧＭＥＡ溶液を得た。同様に、ＰＧＭＥＡの配合量は灰分が１０質量％になるように決定している。
【００３４】
（脂肪酸ニッケル組成物溶液の評価）
上記の各脂肪酸ニッケル溶液を、表１に示す比率で配合し、各例の溶液を得た。そして、各例の溶液を用いて、以下に示す評価を行った。
【００３５】
（灰分の測定）
合成した脂肪酸ニッケル溶液の灰分（ニッケル含有量）を以下の式により算出した。
【数１】
2019183055.tif 000002
【００３６】
（粘度の測定）
アントンパール社製ＭＣＲ３０２を用いて、以下の条件で剪断粘度を測定した。
測定プローブ  ：  コーンプレートＰＰ２５
温度          ：  ２５℃および５０℃
剪断速度      ：  ５０／ｓ
【００３７】
（粘度変化率の算出）
粘度変化率を以下の式により算出した。粘度変化率が小さいほど、温度変化による粘度変化が小さい評価となる。
【数２】
2019183055.tif 000003
【００３８】
【表１】
2019183055.tif 000004
【００３９】
（実施例１：  オクタン酸ニッケル／ヘキサン酸ニッケル（５０／５０）
合成例１で得られたオクタン酸ニッケル溶液５．０ｇと、合成例２で得られたヘキサン酸ニッケル溶液５．０ｇとを混合させ、オクタン酸ニッケル／ヘキサン酸ニッケル（５０／５０）溶液を得た。
この結果、本試料の灰分は１０．０質量％であり、２５℃、５０℃における粘度はそれぞれ３４．６ｍＰａ・ｓ、１８．１ｍＰａ・ｓであった。
【００４０】
（実施例２：  オクタン酸ニッケル／ヘキサン酸ニッケル（３０／７０）
実施例１に準じて、オクタン酸ニッケル溶液３．０ｇとヘキサン酸ニッケル溶液７．０ｇとを混合し、オクタン酸ニッケル／ヘキサン酸ニッケル（３０／７０）溶液を得た。
この結果、本試料の灰分は１０．０質量％であり、２５℃、５０℃における粘度はそれぞれ３５．９ｍＰａ・ｓ、１８．６ｍＰａ・ｓであった。
【００４１】
（実施例３：オクタン酸ニッケル／ヘキサン酸ニッケル（７０／３０）
実施例１に準じて、オクタン酸ニッケル溶液７．０ｇとヘキサン酸ニッケル溶液３．０ｇとを混合し、オクタン酸ニッケル／ヘキサン酸ニッケル（７０／３０）溶液を得た。
この結果、本試料の灰分は１０．０質量％であり、２５℃、５０℃における粘度はそれぞれ３６．５ｍＰａ・ｓ、１８．４ｍＰａ・ｓであった。
【００４２】
（比較例１：  オクタン酸ニッケル溶液）
合成例１で得られたオクタン酸ニッケルの灰分は１０．０質量％であり、２５℃、５０℃における粘度はそれぞれ１１７．９ｍＰａ・ｓ、１６．１ｍＰａ・ｓであった。
【００４３】
（比較例２：  ヘキサン酸ニッケル溶液）
合成例２で得られたヘキサン酸ニッケルの灰分は１０．０質量％であり、２５℃、５０℃における粘度はそれぞれ６７．５ｍＰａ・ｓ、１７．５ｍＰａ・ｓであった。
【００４４】
（比較例３：  オクタン酸ニッケル／ヘキサン酸ニッケル（１０／９０）溶液
実施例１に準じて、オクタン酸ニッケル溶液１．０ｇとヘキサン酸ニッケル溶液９．０ｇとを混合し、オクタン酸ニッケル／ヘキサン酸ニッケル（１０／９０）溶液を得た。
この結果、本試料の灰分は１０．０質量％であり、２５℃、５０℃における粘度はそれぞれ４５．５ｍＰａ・ｓ、１８．６ｍＰａ・ｓであった。
【００４５】
（比較例４：  オクタン酸ニッケル／ヘキサン酸ニッケル（９０／１０）
実施例１に準じて、オクタン酸ニッケル溶液９．０ｇ、ヘキサン酸ニッケル１．０ｇを混合し、オクタン酸ニッケル／ヘキサン酸ニッケル（９０／１０）溶液を得た。
この結果、本試料の灰分は１０．０質量％であり、２５℃、５０℃における粘度はそれぞれ６０．５ｍＰａ・ｓ、１８．８ｍＰａ・ｓであった。